【事件の表示】
　特願２０１３−５０７３４２「有機エレクトロルミネッセンス素子」拒絶査定不服審判事件〔平成２４年１０月　４日国際公開、ＷＯ２０１２／１３２８４２、請求項の数（３）〕について、次のとおり審決する。
【結　論】
　原査定を取り消す。
　本願の発明は、特許すべきものとする。
【理　由】
１　手続の経緯
　本件出願は、２０１２年３月９日（国内優先権主張　平成２３年３月３１日）を国際出願日とする出願であって、手続の経緯は、概略、以下のとおりである。
平成２６年　７月　４日付け：拒絶理由通知（同年同月８日発送）
平成２６年　９月　８日提出：意見書
平成２６年　９月　８日提出：手続補正書
平成２６年１０月２７日付け：拒絶理由通知（同年１１月４日発送）
平成２６年１２月１５日提出：意見書
平成２６年１２月１５日提出：手続補正書
平成２７年　５月２７日付け：拒絶査定（同年６月２日送達）
平成２７年　９月　２日提出：審判請求書
平成２７年　９月　２日提出：手続補正書
平成２８年　６月２８日付け：拒絶理由通知（同年７月５日発送）
平成２８年　９月　５日提出：意見書
平成２８年　９月　５日提出：手続補正書
２　本件発明
　本件出願の請求項１ないし３に係る発明は、平成２８年９月５日提出の手続補正書で補正された特許請求の範囲の請求項１ないし３に記載された事項により特定されるものと認められるところ、本件出願の請求項１ないし３に係る発明（以下、それぞれ「本件発明１」、「本件発明２」及び「本件発明３」という。）は次のとおりである。
「　　【請求項１】
　陽極と陰極の間に、中間層を介して積層された複数の発光層を備えた有機エレクトロルミネッセンス素子であって、
　前記中間層は、電子供与性物質と電子輸送性有機材料とを含む混合層と、前記混合層の表面に電子輸送性有機材料を成膜させてなる第１の層と、前記第１の層に接するホール注入層とが、陽極から陰極へこの順に形成されてなり、
　前記第１の層の厚みが０．２〜２０ｎｍの範囲であり、
　前記ホール注入層が、電子受容性有機物質単体で形成され、
　前記混合層は、前記電子供与性物質の含有量が混合層全体に対して５〜５０ｍｏｌ％であり、前記電子輸送性有機材料の含有量が混合層全体に対して９５〜５０ｍｏｌ％であり、
　前記混合層は、前記電子供与性物質である金属のＬｉと、前記電子輸送性有機材料との共蒸着により形成され、
　前記陽極と前記混合層との間に更に電子輸送性有機材料からなる第２の層が設けられ、
前記混合層に含まれる電子輸送性有機材料と、前記第１の層を形成している電子輸送性有機材料と、前記第２の層を形成している電子輸送性有機材料とが、全て同一の材料（ただし、Ａｌｑ３を除く）であることを特徴とする有機エレクトロルミネッセンス素子。
　　【請求項２】
　前記電子受容性有機物質が、１、４、５、８、９、１１−Ｈｅｘａａｚａｔｒｉｐｈｅｎｙｌｅｎｅ−Ｈｅｘａｃａｒｂｏｎｉｔｒｉｌｅであることを特徴とする請求項１に記載の有機エレクトロルミネッセンス素子。
　　【請求項３】
　陽極と陰極の間に、中間層を介して積層された複数の発光層を備えた有機エレクトロルミネッセンス素子であって、
　前記中間層は、電子注入層とホール注入層とが、陽極から陰極へこの順に形成され、
　前記電子注入層は、電子供与性物質と電子輸送性有機材料とを含んでなり、
　前記電子供与性物質及び前記電子輸送性有機材料の含有量をそれぞれＣ１及びＣ２としたとき、Ｃ１／Ｃ２の値は、前記電子注入層の陽極側端部及び陰極側端部よりも中央部の方が大きく、
　前記電子注入層は、前記電子輸送性有機材料からなる第２の層と、前記電子供与性物質と前記電子輸送性有機材料とを含む混合層と、前記混合層の表面に前記電子輸送性有機材料を成膜させてなる第１の層とが、前記陽極から前記陰極へこの順に形成されてなり、
　前記第２の層の前記電子輸送性有機材料と、前記混合層の前記電子輸送性有機材料と、前記第１の層の前記電子輸送性有機材料とは、全て同一の材料（ただし、Ａｌｑ３を除く）であり、
　前記混合層は、前記電子供与性物質の含有量が混合層全体に対して５〜５０ｍｏｌ％であり、前記電子輸送性有機材料の含有量が混合層全体に対して９５〜５０ｍｏｌ％であり、
　前記混合層は、前記電子供与性物質である金属のＬｉと、前記電子輸送性有機材料との共蒸着により形成されていることを特徴とする有機エレクトロルミネッセンス素子。」
３　当審において通知した拒絶の理由
　当審において通知した平成２８年６月２８日付けの拒絶理由通知における拒絶の理由（以下「当審拒絶理由」という。）の概要は、以下のとおりである。
拒絶の理由１）この出願は、特許請求の範囲の記載が下記の点で、特許法第３６条第６項第２号に規定する要件を満たしていない。 
 　 
 　　　　　　　　　　　　　　　　　記
ア　請求項１の記載「前記混合層に含まれる電子輸送性有機材料と、前記第１の層を形成している電子輸送性有機材料と、前記第２の層を形成している電子輸送性有機材料とが、Ａｌｑ３以外の材料で全て同一である」、請求項３の記載「前記第２の層の前記電子輸送性有機材料と、前記混合層の前記電子輸送性有機材料と、前記第１の層の前記電子輸送性有機材料とは、Ａｌｑ３以外の材料で全て同一であり」によって特定される混合層、第２の層、第１の層の３層の材料が明確でない。
拒絶の理由２） この出願の請求項１〜３に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
  
 　　　　　　　　　　　　　　　　　記
特開２０１０−５６０７７号公報 
特開２００８−７８４１４号公報 
特開２００６−１５５９４０号公報 
特開２００３−２６４０８５号公報　　　　 
４　当審の拒絶の理由１）についての判断
　平成２８年９月５日提出の手続補正書により請求項１，請求項３が補正された結果、請求項１，請求項３に係る発明において、混合層、第２の層及び第１の層の電子輸送性有機材料が「全て同じ材料（ただし、Ａｌｑ３を除く）」であることが明確となった。
　してみると、本件出願は、特許請求の範囲の記載が、特許法第３６条第６項第２号に規定する要件を満たしているものと認められるから、当審の拒絶の理由１）は解消した。
５　当審の拒絶の理由２）についての判断
（１）特開２０１０−５６０７７号公報に記載された事項　
　当審拒絶理由で引用された特開２０１０−５６０７７号公報（以下「引用文献１」という。）は、本件出願の出願前に頒布された刊行物であって、当該引用文献１には次の記載がある。（下線は、後述する引用発明の認定に特に関連する箇所を示す。）
ア　「【発明の詳細な説明】
【技術分野】
【０００１】
　本発明は、照明光源や液晶表示器用バックライト、フラットパネルディスプレイ等に用いることのできる有機エレクトロルミネッセンス素子及びその製造方法に関するものである。
【背景技術】 
【０００２】 
　有機エレクトロルミネッセンス素子と称される有機発光素子としては、陽極となる透明電極、ホール輸送層、発光層（有機発光層）、電子注入層、陰極となる電極の順に、透明基板の片側の表面に積層した構成のものが、その一例として知られている。そして、陽極と陰極の間に電圧を印加することによって、電子注入層を介して発光層に注入された電子と、ホール輸送層を介して発光層に注入されたホールとが、発光層内で再結合して発光が起こり、発光層で発光した光は、透明電極及び透明基板を通して取り出される。 
【０００３】 
　有機エレクトロルミネッセンス素子は、自発光であること、比較的高効率の発光特性を示すこと、各種の色調で発光可能であること等の特徴を有するものであり、表示装置、例えばフラットパネルディスプレイ等の発光体として、あるいは光源、例えば液晶表示機用バックライトや照明としての活用が期待されており、一部では既に実用化されている。 
【０００４】 
　しかし、有機エレクトロルミネッセンス素子は、その輝度と寿命とがトレードオフの関係にあり、より鮮明な画像、あるいは明るい照明光を得るために輝度を増大させると、寿命が短くなるという問題点を有する。 
【０００５】 
　この問題を解決するものとして、近年、陽極と陰極の間に発光層を複数備え、且つ各発光層間を電気的に接続した有機発光素子が提案されている（例えば特許文献１−５等参照）。 
【０００６】 
　図３はこのような有機エレクトロルミネッセンス素子の構造の一例を示すものであり、陽極１となる電極と陰極２となる電極の間に複数の発光層４ａ，４ｂを設けると共に、隣接する発光層４ａ，４ｂの間に中間層３を介在させた状態で積層し、これを透明な基板５の表面に積層したものである。陽極１は光透過性の電極として、陰極２は光反射性の電極として形成されている。尚、図３では、発光層の４ａ，４ｂの両側に設けられる電子注入層とホール輸送層とは、図示を省略している。 
【０００７】 
　このものでは、複数層の発光層４ａ，４ｂを中間層３で仕切って電気的に接続することによって、陽極１と陰極２の間に電圧を印加した場合に、複数の発光層４ａ，４ｂがあたかも直列的に接続された状態で同時に発光し、各発光層４ａ，４ｂからの光が合算されるため、一定電流通電時には従来型の有機エレクトロルミネッセンス素子よりも高輝度で発光させることができ、上記のような輝度−寿命のトレードオフを回避することが可能になるものである。 
【０００８】 
　ここで、上記の中間層３の構成として現在知られている一般的なものとしては、例えば、（１）ＢＣＰ:Ｃｓ／Ｖ２Ｏ５、（２）ＢＣＰ:Ｃｓ／ＮＰＤ:Ｖ２Ｏ５、（３）Ｌｉ錯体とＡｌのその場反応生成物、（４）Ａｌｑ:Ｌｉ／ＩＴＯ／ホール輸送材料、（５）金属−有機混合層、（６）アルカリ金属およびアルカリ土類金属を含む酸化物等がある。尚、「：」は２種の材料の混合を表し、「／」は前後の組成物の積層を表す。 
【０００９】 
　また、最近では、これら以外の構造を有する中間層３も提案されている（特許文献６、非特許文献１）。これらの文献には、（７）電子注入層−電子引き抜き層−ホール輸送性材料の積層、あるいは（８）電子注入層−電子輸送層−電子引き抜き層−ホール輸送層の積層からなる中間層３が開示されている。 
【先行技術文献】 
【特許文献】 
【００１０】 
【特許文献１】特開平１１−３２９７４８号公報 
【特許文献２】特開２００３−２７２８６０号公報 
【特許文献３】特開２００５−１３５６００号公報 
【特許文献４】特開２００６−３３２０４８号公報 
【特許文献５】特開２００６−１７３５５０号公報 
【特許文献６】特開２００６−４９３９３号公報 
【非特許文献】 
【００１１】 
【非特許文献１】Japanese Journal of Applied Physics, Vol. 45, No. 12, 2006, pp. 9212」 
 
イ　「【発明の概要】 
【発明が解決しようとする課題】 
【００１２】 
　しかし、上記の従来技術のように複数の発光層を仕切る中間層を設けると、駆動電圧の増大や、好ましくない電圧上昇の発生を招くおそれがあり、また膜質の悪さによるショートサーキット等の欠陥発生の問題も生じてしまう。 
【００１３】 
　例えば、上記（１）に示す系の中間層では、Ｖ２Ｏ５層の膜質によるショートの問題が発生するおそれがある。 
【００１４】 
　また上記（２）に示す系では、二つの層間で生じる副反応による電圧上昇の問題がある。すなわち、ルイス酸分子は電子輸送材料とも反応し、またアルカリ金属はルイス塩基としてホール輸送材料とも反応し、これらの反応によって駆動電圧の増大が起こることが報告されている（参考文献：高分子学会有機ＥＬ研究会 平成１７年１２月９日講演会 マルチフォトン有機ＥＬ照明）。 
【００１５】 
　また上記（３）に示す系では、その場反応生成物を得るために用いるＬｉ錯体の有機配位子成分が、素子特性に悪影響を与えることがあることが問題となる。 
【００１６】 
　また上記（４）の系では、中間層としてのＩＴＯからのホール輸送材料へのホール注入が必ずしも良好でなく、駆動電圧や素子特性の観点で問題がある。さらにＩＴＯの比抵抗が小さいために、本来発光することを望まない場所にまでＩＴＯ面内を電荷が伝わることがあり、意図した発光領域以外の部分からも発光が生じることが問題となる。 
【００１７】 
　また上記（５）の系では、金属酸化物等の金属化合物を含む金属と有機物を混合して中間層を形成するために、中間層の熱安定性が低下し、特に大電流を通電した際の発熱に対する中間層の安定性に劣るという問題がある。 
【００１８】 
　また、上記（６）の系では、アルカリ金属もしくはアルカリ土類金属を含有する金属酸化物の中間層としての機能が必ずしも充分ではなく、アルカリ金属もしくはアルカリ土類金属を含有する金属酸化物以外の物質からなる層を積層して用いることが実質的に必要であり、中間層の構造が複雑になるという問題がある。 
【００１９】 
　更に、上記（１）及び（４）の系では、特に大面積デバイスとなった際に、中間層を構成する膜内の応力によって、中間層周辺での欠陥が起こりうる可能性がある。 
【００２０】 
　尚、特許文献３には、１種のマトリクスに添加剤を膜内のどの位置でもその濃度が０にはならないように添加することによって中間層を形成する方法が記載されているが、この場合にも前記参考文献に記載されているような問題のすべてを解決することはできないものである。 
【００２１】 
　一方、上記（７）の系では、非特許文献１にも記載されているように駆動電圧が高いという問題があり、上記（８）の系では（７）の系で課題であった駆動電圧の低減が図られているものの、電子輸送層の両方に位置する電子注入層と電子引き抜き層の経時的な拡散および反応に基づく寿命に関する課題がある。 
【００２２】 
　以上のように、中間層を介して積層された複数の発光層を備える有機エレクトロルミネッセンス素子には種々の課題があり、このような種々の課題を克服した中間層を実現することが望まれているのが現状である。 
【００２３】 
　本発明は上記の点に鑑みてなされたものであり、中間層の改良によって、長期耐久性および寿命特性を向上することができる有機エレクトロルミネッセンス素子及びその製造方法を提供することを目的とするものである。」 
ウ　「【課題を解決するための手段】 
【００２４】 
　本発明に係る有機エレクトロルミネッセンス素子は、陽極１と陰極２の間に、中間層３を介して積層された複数の発光層４を備えた有機エレクトロルミネッセンス素子であって、中間層３は、電荷移動錯体からなる層または３．７ｅＶ以下の仕事関数を有する金属もしくは金属化合物の層３ａと、導電体材料を含有する光透過性の層３ｂと、電荷輸送性有機材料からなる層３ｃと、ホール注入材料からなる層３ｄとを備えて形成されており、電荷輸送性材料の層３ｃの厚みが０．５〜３０ｎｍの範囲であることを特徴とするものである。 
【００２５】 
　この発明によれば、中間層３内において、電荷移動錯体からなる層または３．７ｅＶ以下の仕事関数を有する金属もしくは金属化合物の層３ａと、ホール注入材料からなる層３ｄの間に、導電体材料を含有する光透過性の層３ｂと、厚みが０．５〜３０ｎｍの電荷輸送性有機材料からなる層３ｃを有するため、電荷移動錯体からなる層または３．７ｅＶ以下の仕事関数を有する金属もしくは金属化合物の層３ａと、ホール注入材料からなる層３ｄとの直接的な反応、および駆動にともなう両層３ａ，３ｄの界面の混合あるいは層間の材料の拡散などを抑制することができるものであり、長期耐久性および寿命特性に優れた有機エレクトロルミネッセンス素子を得ることが可能となるものである。 
【００２６】 
　また本発明は、上記の電荷輸送性有機材料からなる層３ｃが、電子輸送性材料からなる層であることを特徴とするものである。 
【００２７】 
　このように、電荷輸送性有機材料からなる層３ｃが電子輸送性材料であると、ホール注入材料からなる層３ｄから受け渡される電子を、低抵抗で効率良く、導電体材料を含有する光透過性の層３ｂに輸送することができ、長期耐久性および寿命特性に優れた有機エレクトロルミネッセンス素子を得ることが可能となるものである。
【００２８】
　また本発明は、上記の電荷輸送性有機材料からなる層３ｃが、ホール輸送性材料からなる層であることを特徴とするものである。
【００２９】
　このように、電荷輸送性有機材料からなる層３ｃがホール輸送性材料であると、導電体材料を含有する光透過性の層３ｂから受け渡されるホールを、低抵抗で効率良く、ホール注入材料からなる層３ｄに輸送することができ、長期耐久性および寿命特性に優れた有機エレクトロルミネッセンス素子を得ることが可能となるものである。
【００３０】
　また本発明は、上記の電荷輸送性有機材料からなる層３ｃが、ホール輸送性材料と電子輸送性材料の混合物、あるいはバイポーラ性材料からなる層であることを特徴とするものである。
【００３１】
　この発明によれば、電荷輸送性有機材料からなる層３ｃはホールと電子の両者を運ぶ層となり、ホール注入材料からなる層３ｄから受け渡される電子を低抵抗で効率良く導電体材料を含有する光透過性の層３ｂに輸送することができると共に、導電体材料を含有する光透過性の層３ｂから受け渡されるホールを低抵抗で効率良くホール注入材料からなる層３ｄに輸送することができるものであり、長期耐久性および寿命特性に優れた有機エレクトロルミネッセンス素子を得ることが可能となるものである。
【００３２】
　また本発明は、上記の導電体材料を含有する光透過性の層３ｂが、金属酸化物と金属窒化物の少なくとも一方からなる層、金属と金属酸化物の積層層または混合層、金属からなる層のいずれかであることを特徴とするものである。
【００３３】
　この発明によれば、導電体材料を含有する光透過性の層３ｂを高い耐熱性を有する安定な層として形成することができ、電荷移動錯体からなる層または３．７ｅＶ以下の仕事関数を有する金属もしくは金属化合物の層３ａと、ホール注入材料からなる層３ｄとの直接的な反応、および駆動にともなう両層３ａ，３ｄの界面の混合あるいは層間の材料の拡散などを抑制する効果を高く得ることができるものであり、長期耐久性および寿命特性に優れた有機エレクトロルミネッセンス素子を得ることがより可能となるものである。
」 
エ　「【発明の効果】
【００３８】
　本発明によれば、中間層３内において、電荷移動錯体からなる層または３．７ｅＶ以下の仕事関数を有する金属もしくは金属化合物の層３ａと、ホール注入材料からなる層３ｄの間に、導電体材料を含有する光透過性の層３ｂと、厚みが０．５〜３０ｎｍの電荷輸送性有機材料からなる層３ｃを有するため、電荷移動錯体からなる層または３．７ｅＶ以下の仕事関数を有する金属もしくは金属化合物の層３ａと、ホール注入材料からなる層３ｄとの直接的な反応、および駆動にともなう両層３ａ，３ｄの界面の混合あるいは層間の材料の拡散などを抑制することができるものであり、このような中間層３の改良によって、長期耐久性および寿命特性に優れた有機エレクトロルミネッセンス素子を得ることが可能となるものである。」
オ　「【００５７】
  電荷輸送性有機材料からなる層３ｃを電子輸送性材料で形成する場合、本層３ｃの陰極２側に隣接するホール注入材料からなる層３ｄから受け渡される電子を、本層３ｃの陽極１側に隣接する導電体材料を含有する光透過性の層３ｂに、低抵抗で効率良く輸送することができるものである。この電子輸送性材料としては、電子輸送性に優れ、電子に対して安定であり、また熱安定性に優れる材料であれば、特に限定せず用いることができるものであり、例えば、Ａｌｑなどのキノリン誘導体、トリアゾール誘導体、フェナントロリン誘導体、ピリジン誘導体などを挙げることができる。」
カ　「【実施例】
【００８０】
　次に、本発明を実施例によって具体的に説明する。
【００８１】
　（実施例１）
　
陽極１として、
ＩＴＯ膜が
成膜された
ガラス製の基板５を用意し
【００８２】
　次に、この基板５を真空蒸着装置にセットし、１×１０−４Ｐａ以下の減圧雰囲気下で、
陽極１の上に、ホール注入層として、４，４’−ビス［Ｎ−（ナフチル）−Ｎ−フェニル−アミノ］ビフェニル（α−ＮＰＤ）と酸化モリブデン（ＭｏＯ
３
）の共蒸着体（モル比１：１）を
蒸着した
次にこの上にホール輸送層として、α−ＮＰＤを
蒸着した
【００８３】
　
次いで、このホール輸送層の上に、発光層４ａとして、Ａｌｑ
３
にキナクリドンを３質量％共蒸着した層を
形成し
次にこの発光層４ａの上に、電子輸送層としてＢＣＰを単独で
成膜した
【００８４】
　この後、
電子輸送層の上に、Ａｌｑ
３
とＬｉとのモル比１：１の混合膜を
成膜することによって、電荷移動錯体からなる層３ａを電子注入層として形成し
次にこの上に
Ａｌ層を成膜することによって、導電体材料を含有する光透過性の層３ｂを形成し
次にこの上にＢＣＰを厚み５ｎｍで成膜することによって、電荷輸送性有機材料からなる層３ｃを形成し
次にこの上に
ＨＡＴ−ＣＮ６
を成膜することによって、ホール注入材料からなる層３ｄを形成し、中間層３を作製した
【００８５】
【化１】
【００８６】
  
続いて中間層３の上に、ホール輸送層として、α−ＮＰＤを
蒸着し、ホール輸送層の上に、発光層４ｂとして、Ａｌｑ
３
にキナクリドンを７質量％共蒸着した層を
形成した
【００８７】
  
次にこの発光層４ｂの上に、電子輸送層としてＢＣＰを単独で
成膜し、続いて、ＬｉＦを
成膜した
【００８８】
  
この後、陰極２となるアルミニウムを
蒸着した
【００８９】
  このようにして
発光層４が二層構成でその間に中間層３が設けられた、図１に示す構造を有する有機エレクトロルミネッセンス素子
キ　「 【図１】
」
（２）　引用文献１に記載された発明
　引用文献１には、実施例１（段落【００８１】〜【００８９】及び図１）として、次の発明（以下「引用発明」という。）が記載されている。
「陽極１として、ＩＴＯ膜が成膜されたガラス製の基板５を用意し、
　陽極１の上に、ホール注入層として、４，４’−ビス［Ｎ−（ナフチル）−Ｎ−フェニル−アミノ］ビフェニル（α−ＮＰＤ）と酸化モリブデン（ＭｏＯ３）の共蒸着体（モル比１：１）を蒸着し、
　次にこの上にホール輸送層として、α−ＮＰＤを蒸着し、
　次いで、このホール輸送層の上に、発光層４ａとして、Ａｌｑ３にキナクリドンを３質量％共蒸着した層を形成し、
　次にこの発光層４ａの上に、電子輸送層としてＢＣＰを単独で成膜し、
　この後、電子輸送層の上に、Ａｌｑ３とＬｉとのモル比１：１の混合膜を成膜することによって、電荷移動錯体からなる層３ａを電子注入層として形成し、
　次にこの上にＡｌ層を成膜することによって、導電体材料を含有する光透過性の層３ｂを形成し、
　次にこの上にＢＣＰを厚み５ｎｍで成膜することによって、電荷輸送性有機材料からなる層３ｃを形成し、
　次にこの上にＨＡＴ−ＣＮ６を成膜することによって、ホール注入材料からなる層３ｄを形成し、中間層３を作製し、
　続いて中間層３の上に、ホール輸送層として、α−ＮＰＤを蒸着し、
　ホール輸送層の上に、発光層４ｂとして、Ａｌｑ３にキナクリドンを７質量％共蒸着した層を形成し 、
　次にこの発光層４ｂの上に、電子輸送層としてＢＣＰを単独で成膜し、
　続いて、ＬｉＦを成膜し、
　この後、陰極２となるアルミニウムを蒸着した、
　発光層４が二層構成でその間に中間層３が設けられた構造を有する有機エレクトロルミネッセンス素子。」
（３）　本件発明１と引用発明との対比・判断
ア　引用発明は、
「陽極１として、ＩＴＯ膜が成膜されたガラス製の基板５を用意し、
　陽極１の上に、ホール注入層として、４，４’−ビス［Ｎ−（ナフチル）−Ｎ−フェニル−アミノ］ビフェニル（α−ＮＰＤ）と酸化モリブデン（ＭｏＯ３）の共蒸着体（モル比１：１）を蒸着し、
　次にこの上にホール輸送層として、α−ＮＰＤを蒸着し、
　次いで、このホール輸送層の上に、発光層４ａとして、Ａｌｑ３にキナクリドンを３質量％共蒸着した層を形成し、
　次にこの発光層４ａの上に、電子輸送層としてＢＣＰを単独で成膜し」ていることから、引用発明は、「陽極１」と、「α−ＮＰＤと酸化モリブデン（ＭｏＯ３）の共蒸着体（モル比１：１）」である「ホール注入層」と、「α−ＮＰＤを蒸着」した「ホール輸送層」と、「Ａｌｑ３にキナクリドンを３質量％共蒸着」した「発光層４ａ」と、「ＢＣＰを単独で成膜」した「電子輸送層」とが、この順に形成されていることが把握できる。
イ　引用発明は、次に、
「この後、電子輸送層の上に、Ａｌｑ３とＬｉとのモル比１：１の混合膜を成膜することによって、電荷移動錯体からなる層３ａを電子注入層として形成し、
　次にこの上にＡｌ層を成膜することによって、導電体材料を含有する光透過性の層３ｂを形成し、
　次にこの上にＢＣＰを厚み５ｎｍで成膜することによって、電荷輸送性有機材料からなる層３ｃを形成し、
　次にこの上にＨＡＴ−ＣＮ６を成膜することによって、ホール注入材料からなる層３ｄを形成し、中間層３を作製し」ていることから、引用発明は、上記アの「ＢＣＰを単独で成膜」した「電子輸送層」の上に、「中間層３」として、「Ａｌｑ３とＬｉとのモル比１：１の混合膜を成膜」した「電荷移動錯体からなる層３ａ」である「電子注入層」と、「厚み３ｎｍのＡｌ層を成膜」した「導電体材料を含有する光透過性の層３ｂ」と、「ＢＣＰを厚み５ｎｍで成膜」した「電荷輸送性有機材料からなる層３ｃ」と、「ＨＡＴ−ＣＮ６を成膜」した「ホール注入材料からなる層３ｄ」とが、この順に形成されていることが把握できる。
ウ　引用発明は、次に、
「続いて中間層３の上に、ホール輸送層として、α−ＮＰＤを蒸着し、
　ホール輸送層の上に、発光層４ｂとして、Ａｌｑ３にキナクリドンを７質量％共蒸着した層を形成し 、
　次にこの発光層４ｂの上に、電子輸送層としてＢＣＰを単独で成膜し、
　続いて、ＬｉＦを成膜し、
　この後、陰極２となるアルミニウムを蒸着し」ているのであるから、引用発明は、上記イの「中間層３」の上に、「α−ＮＰＤを蒸着」した「ホール輸送層」と、「Ａｌｑ３にキナクリドンを７質量％共蒸着」した「発光層４ｂ」と、「ＢＣＰを単独で成膜」した「電子輸送層」と、成膜した「ＬｉＦ」と、「アルミニウムを蒸着」した「陰極２」とが、この順に形成されていることが把握できる。
エ　「中間層３」について
（ア）上記イより、引用発明の「電荷移動錯体からなる層３ａ」である「電子注入層」は、「Ａｌｑ３とＬｉとのモル比１：１の混合膜を成膜」したものであるから「Ａｌｑ３」と「Ｌｉ」との「混合」「膜」である。
　引用発明の「電荷移動錯体からなる層３ａ」である「電子注入層」における「Ｌｉ」及び「Ａｌｑ３」は、技術的にみて、それぞれ、本件発明１における「電子供与性物質」及び「電子輸送性有機材料」に相当する。
　そうすると、引用発明の、「Ａｌｑ３」と「Ｌｉ」との「混合」「膜」である、「電荷移動錯体からなる層３ａ」である「電子注入層」は、本件発明１の「電子供与性物質と電子輸送性有機材料とを含む混合層」に相当する。
（イ）引用発明の「電荷移動錯体からなる層３ａ」である「電子注入層」は、「Ａｌｑ３とＬｉとのモル比１：１の混合膜を成膜」したものであるから、「Ｌｉ」と「Ａｌｑ３」とにより形成されている。
　そうすると、上記（ア）より、引用発明は、本件発明１の「前記混合層は、前記電子供与性物質である金属のＬｉと、前記電子輸送性有機材料と」により「形成され」という事項を備えている。
（ウ）引用発明の「電荷移動錯体からなる層３ａ」である「電子注入層」は、「Ａｌｑ３とＬｉとのモル比１：１の混合膜を成膜」したものであるから、「混合膜」の「Ａｌｑ３」と「Ｌｉ」との「モル比」が「１：１」である。
　そうすると、上記（ア）より、引用発明は、本件発明１における「前記混合層は、前記電子供与性物質の含有量が混合層全体に対して５〜５０ｍｏｌ％であり、前記電子輸送性有機材料の含有量が混合層全体に対して９５〜５０ｍｏｌ％であり」という事項を備えている。
（エ）上記イより、引用発明は、「Ａｌ層を成膜することによって、導電体材料を含有する光透過性の層３ｂを形成し、次にこの上にＢＣＰを厚み５ｎｍで成膜することによって、電荷輸送性有機材料からなる層３ｃを形成し」ているから、上記イより、「Ａｌ層を成膜」した「導電体材料を含有する光透過性の層３ｂ」の表面に、「ＢＣＰを厚み５ｎｍで成膜」して、「電荷輸送性有機材料からなる層３ｃ」を形成している。
　また、引用発明の「電荷輸送性有機材料からなる層３ｃ」における「ＢＣＰ」は、「２，９−ジメチル−４，７−ジフェニル−１，１０−フェナントロリン」という構造式を有する「フェナントロリン誘導体」であることは技術常識である。
　引用文献１の段落【００５７】によれば、「フェナントロリン誘導体」は、「電荷輸送性有機材料からなる層３ｃを電子輸送性材料で形成する場合」の「本層３ｃの陰極２側に隣接するホール注入材料からなる層３ｄから受け渡される電子を、本層３ｃの陽極１側に隣接する導電体材料を含有する光透過性の層３ｂに、低抵抗で効率良く輸送することができる」「電子輸送性材料」の一つとして例示されているものであるから、引用発明の「電荷輸送性有機材料からなる層３ｃ」における「ＢＣＰ」は、本件発明１の「電子輸送性有機材料」に相当する。
　そうすると、引用発明の「ＢＣＰを厚み５ｎｍで成膜」した「電荷輸送性有機材料からなる層３ｃ」は、本件発明１の「電子輸送性有機材料を成膜させてなる第１の層」に相当し、引用発明は、「Ａｌ層を成膜」した「導電体材料を含有する光透過性の層３ｂ」の表面に「電子輸送性有機材料を成膜させてなる第１の層」を備えることとなる。
　また、「電荷輸送性有機材料からなる層３ｃ」は、「ＢＣＰを厚み５ｎｍで成膜」したものであるから、引用発明は、本件発明１の「前記第１の層の厚みが０．２〜２０ｎｍの範囲である」という事項を備えている。
（オ）上記イより、引用発明は、「ＢＣＰを厚み５ｎｍで成膜することによって、電荷輸送性有機材料からなる層３ｃを形成し、次にこの上にＨＡＴ−ＣＮ６を成膜することによって、ホール注入材料からなる層３ｄを形成し」ているから、「ＨＡＴ−ＣＮ６を成膜」した「ホール注入材料からなる層３ｄ」は、「ＢＣＰを厚み５ｎｍで成膜」した「電荷輸送性有機材料からなる層３ｃ」に接している。
　また、引用発明の「ＨＡＴ−ＣＮ６を成膜」した「ホール注入材料からなる層３ｄ」は、本件発明１の「ホール注入層」に相当する。
　そうすると、引用発明は、上記（エ）より、本件発明１の「前記第１の層に接するホール注入層」を備えている。
　また、本件出願の明細書の段落【００３８】〜【００４４】【化３】，【００７３】には、「１、４、５、８、９、１１−Ｈｅｘａａｚａｔｒｉｐｈｅｎｙｌｅｎｅ−Ｈｅｘａｃａｒｂｏｎｉｔｒｉｌｅ（ＨＡＴ−ＣＮ６）」に関し、「電子受容性有機物質（ルイス酸ともいう）」であることが記載されていることから、引用発明の「ホール注入材料からなる層３ｄ」における「ＨＡＴ−ＣＮ６」は、本件発明１の「電子受容性有機物質」に相当する。
　引用発明においては、「ホール注入材料からなる層３ｄ」は、「ＨＡＴ−ＣＮ６を成膜」することにより形成されていることから、引用発明は、「前記ホール注入層が、電子受容性有機物質単体で形成され」という事項を備えている。
（カ）上記ア〜ウから、引用発明においては、「陽極１」と「陰極２」との間に、「中間層３」として、「Ａｌｑ３とＬｉとのモル比１：１の混合膜を成膜」した「電荷移動錯体からなる層３ａ」である「電子注入層」と、「Ａｌ層を成膜」した「導電体材料を含有する光透過性の層３ｂ」と、「ＢＣＰを厚み５ｎｍで成膜」した「電荷輸送性有機材料からなる層３ｃ」と、「ＨＡＴ−ＣＮ６を成膜」した「ホール注入材料からなる層３ｄ」とが、この順に形成されていることが把握できる。
　引用発明の「中間層３」、「陽極１」及び「陰極２」は、それぞれ本件発明１の「中間層」、「陽極」及び「陰極」に相当する。
　そうすると、上記（ア），（エ）及び（オ）から、引用発明は、「前記中間層」は、「混合層」と、「Ａｌ層を成膜」した「導電体材料を含有する光透過性の層３ｂ」と、「第１の層」と、「ホール注入層」とが、「陽極から陰極へこの順に形成されてなり」という事項を備えている。
オ　上記ア及びイから、引用発明は、「陽極１」、「発光層４ａ」、「ＢＣＰを単独で成膜」した「電子輸送層」、「中間層３」として、「Ａｌｑ３とＬｉとのモル比１：１の混合膜を成膜」した「電荷移動錯体からなる層３ａ」である「電子注入層」を、この順に備えていることが把握でき、これから、「陽極１」と「Ａｌｑ３とＬｉとのモル比１：１の混合膜を成膜」した「電荷移動錯体からなる層３ａ」である「電子注入層」との間に「ＢＣＰを単独で成膜」した「電子輸送層」を備えていることも把握できる。
　引用発明の「ＢＣＰを単独で成膜」した「電子輸送層」における「ＢＣＰ」は、本件発明１における「電子輸送性有機材料」に相当し、引用発明の「ＢＣＰを単独で成膜」した「電子輸送層」は、本件発明１の「電子輸送性有機材料からなる第２の層」に相当する。
　そうすると、上記エ（ア）及び（カ）より、引用発明は、本件発明１の「前記陽極と前記混合層との間に更に電子輸送性有機材料からなる第２の層が設けられ」という事項を備えている。
カ　引用発明は、「発光層４が二層構成でその間に中間層３が設けられた構造を有する有機エレクトロルミネッセンス素子」であり、また、上記ア〜ウより、「陽極１」と「陰極２」の間に、「発光層４ａ」、「中間層３」及び「発光層４ｂ」をこの順に形成したものである。
　以上より、引用発明は、「陽極１」、「発光層４ａ」、「中間層３」、「発光層４ｂ」及び「陰極２」の順に形成されたものである。
　引用発明の「発光層４ａ」及び「発光層４ｂ」は、本件発明１の「発光層」に相当する。
　そうすると、上記エ（カ）より、引用発明は、「陽極と陰極の間に、中間層を介して積層された複数の発光層を備えた」という事項を備えている。
キ　上記ア〜カより、引用発明の「有機エレクトロルミネッセンス素子」は、本件発明１の「有機エレクトロルミネッセンス素子」に相当する。
ク　上記ア〜キから、本件発明１と引用発明とは、
「陽極と陰極の間に、中間層を介して積層された複数の発光層を備えた有機エレクトロルミネッセンス素子であって、
　前記中間層は、電子供与性物質と電子輸送性有機材料とを含む混合層と、電子輸送性有機材料を成膜させてなる第１の層と、前記第１の層に接するホール注入層とが、陽極から陰極へこの順に形成されてなり、
　前記ホール注入層が、電子受容性有機物質単体で形成され、
　前記混合層は、前記電子供与性物質の含有量が混合層全体に対して５〜５０ｍｏｌ％であり、前記電子輸送性有機材料の含有量が混合層全体に対して９５〜５０ｍｏｌ％であり、
　前記混合層は、前記電子供与性物質である金属のＬｉと、前記電子輸送性有機材料とにより形成され、
　前記陽極と前記混合層との間に更に電子輸送性有機材料からなる第２の層が設けられた、
有機エレクトロルミネッセンス素子。」の点で一致し、次の点で相違する。
相違点１：
　本件発明１においては、「第１の層」が「前記混合層」の表面に成膜させてなるものであるのに対して、
　引用発明においては、「ＢＣＰを厚み５ｎｍで成膜」した「電荷輸送性有機材料からなる層３ｃ」（本件発明１の「第１の層」に相当する）が、「Ａｌｑ３とＬｉとのモル比１：１の混合膜を成膜」した「電荷移動錯体からなる層３ａ」である「電子注入層」（本件発明１の「混合層」に相当）の表面ではなく、「Ａｌ層を成膜」した「導電体材料を含有する光透過性の層３ｂ」の表面に成膜させてなるものである点。
相違点２：
　本件発明１においては、「前記混合層」は、「前記電子供与性物質である金属のＬｉと、前記電子輸送性有機材料との共蒸着により形成され」ているのに対して、
　引用発明においては、「電荷移動錯体からなる層３ａ」である「電子注入層」（本件発明１の「混合層」に相当）は、「Ａｌｑ３とＬｉとのモル比１：１の混合膜を成膜」したものである点。
相違点３：
　本件発明１においては、「前記混合層に含まれる電子輸送性有機材料と、前記第１の層を形成している電子輸送性有機材料と、前記第２の層を形成している電子輸送性有機材料とが、全て同一の材料（ただし、Ａｌｑ３を除く）である」のに対して、
　引用発明においては、「Ａｌｑ３とＬｉとのモル比１：１の混合膜を成膜」した「電荷移動錯体からなる層３ａ」である「電子注入層」（本件発明１の「混合層」に相当）に含まれる電子輸送性材料がＡｌｑ３ 、「ＢＣＰを厚み５ｎｍで成膜」した「電荷輸送性有機材料からなる層３ｃ」（本件発明１の「第１の層」に相当）を形成している電子輸送性材料がＢＣＰ、「ＢＣＰを単独で成膜」した「電子輸送層」（本件発明１の「第２の層」に相当）を形成している電子輸送性材料がＢＣＰである点。
サ　上記相違点１についてまず検討する。
　引用文献１の【発明の詳細な説明】には、【背景技術】及び【発明が解決しようとする課題】として、輝度−寿命のトレードオフを回避することが可能である、「陽極と陰極の間に発光層を複数備え、且つ各発光層間を電気的に接続した有機エレクトロルミネッセンス素子」が提案されているところ、（１）ＢＣＰ:Ｃｓ／Ｖ２Ｏ５、（２）ＢＣＰ:Ｃｓ／ＮＰＤ:Ｖ２Ｏ５、（３）Ｌｉ錯体とＡｌのその場反応生成物、（４）Ａｌｑ:Ｌｉ／ＩＴＯ／ホール輸送材料、（５）金属−有機混合層、（６）アルカリ金属およびアルカリ土類金属を含む酸化物、（７）電子注入層−電子引き抜き層−ホール輸送性材料の積層、（８）電子注入層−電子輸送層−電子引き抜き層−ホール輸送層の積層などから構成される従来の中間層においては、上記（１）の系については、Ｖ２Ｏ５層の膜質によるショートの問題、上記（２）の系については、二つの層間で生じる副反応による電圧上昇の問題、上記（３）の系については、その場反応生成物を得るために用いるＬｉ錯体の有機配位子成分が素子特性に悪影響を与えるという問題、上記（４）の系については、中間層としてのＩＴＯからのホール輸送材料へのホール注入が必ずしも良好でないことを原因とする駆動電圧や素子特性の観点上の問題、さらにＩＴＯの比抵抗が小さいために本来発光することを望まない場所にまでＩＴＯ面内を電荷が伝わることを原因とする意図した発光領域以外の部分からも発光が生じるという問題、上記（５）の系については、金属酸化物等の金属化合物を含む金属と有機物を混合して中間層を形成するために中間層の熱安定性が低下し、特に大電流を通電した際の発熱に対する中間層の安定性に劣るという問題、上記（６）の系については、アルカリ金属もしくはアルカリ土類金属を含有する金属酸化物の中間層としての機能が必ずしも充分ではなく、アルカリ金属もしくはアルカリ土類金属を含有する金属酸化物以外の物質からなる層を積層して用いることが実質的に必要であり、中間層の構造が複雑になるという問題、さらに上記（１）及び（４）の系については、特に大面積デバイスとなった際に、中間層を構成する膜内の応力によって、中間層周辺での欠陥が起こりうる可能性があるという問題、上記（７）の系については、駆動電圧が高いという問題、上記（８）の系については、電子輸送層の両方に位置する電子注入層と電子引き抜き層の経時的な拡散および反応に基づく寿命に関する問題等が存在すること、引用文献１に記載の「本発明」は、これらの問題を鑑みてなされたものであり、中間層の改良によって、長期耐久性および寿命特性を向上することができる有機エレクトロルミネッセンス素子を提供することを目的とするものである（引用文献１の段落【０００１】から【００２３】）ことが記載され、【課題を解決するための手段】として、引用文献１に記載の「本発明」に係る有機エレクトロルミネッセンス素子は、「陽極１と陰極２の間に、中間層３を介して積層された複数の発光層４を備えた有機エレクトロルミネッセンス素子」であって、「中間層３」を、「電荷移動錯体からなる層または３．７ｅＶ以下の仕事関数を有する金属もしくは金属化合物の層３ａ」と、「導電体材料を含有する光透過性の層３ｂ」と、「電荷輸��性有機材料からなる層３ｃ」と、「ホール注入材料からなる層３ｄ」とを備えて形成され、「電荷輸送性材料の層３ｃの厚みが０．５〜３０ｎｍの範囲である」ことを特徴とするものであること（引用文献１の段落【００２４】）が記載されている。
　そして、引用文献１には、引用文献１の「本発明」の作用・効果として、「本発明」によれば、「電荷移動錯体からなる層または３．７ｅＶ以下の仕事関数を有する金属もしくは金属化合物の層３ａと、ホール注入材料からなる層３ｄとの直接的な反応、および駆動にともなう両層３ａ，３ｄの界面の混合あるいは層間の材料の拡散などを抑制することができるものであり、このような中間層３の改良によって、長期耐久性および寿命特性に優れた有機エレクトロルミネッセンス素子を得ることが可能となる」こと（引用文献１の段落【００３３】）が記載されている。
　してみると、引用発明である、発光層４が二層構成でその間に中間層３が設けられた構造を有する有機エレクトロルミネッセンス素子においては、「中間層３」として、「Ａｌｑ３とＬｉとのモル比１：１の混合膜を成膜」した「電荷移動錯体からなる層３ａ」である「電子注入層」と、「厚み３ｎｍのＡｌ層を成膜」した「導電体材料を含有する光透過性の層３ｂ」と、「ＢＣＰを厚み５ｎｍで成膜」した「電荷輸送性有機材料からなる層３ｃ」と、「ＨＡＴ−ＣＮ６を成膜」した「ホール注入材料からなる層３ｄ」とが、この順に形成されていることが、上記課題を解決するための手段であるから、この課題を解決するための手段を構成する「中間層３」の４つの層のうち、一部を構成する「導電体材料を含有する光透過性の層３ｂ」を省略し、「電荷移動錯体からなる層３ａ」である「電子注入層」の表面に、「ＢＣＰを厚み５ｎｍで成膜」した「電荷輸送性有機材料からなる層３ｃ」が成膜された構成とすることは、引用発明における課題を解決することができなくなるため、阻害要因があると認められる。
　してみると、引用文献１に記載された発明に基づいて、相違点１に係る構成とすることは、当業者にとって容易であるとはいえない。
　また、当審拒絶理由で引用された特開２００８−７８４１４号公報（段落【００５５】を参照。以下「引用文献２」という。）や特開２００６−１５５９４０号公報（段落【００６３】を参照。以下「引用文献３」という。）に例として記載された、本出願前に周知の、電子注入層を、ＢＣＰとＬｉをモル比１：１で共蒸着により形成する技術、あるいは、当審拒絶理由で引用された特開２００３−２６４０８５号公報（段落【００６３】，【０１３２】，【０１３３】を参照。以下「引用文献４」という。）に記載された、有機エレクトロルミネッセンス素子において、異なる層で有機化合物を同一のものとすれば、より簡単なプロセスで素子を作製することができるという示唆に基づいたとしても、引用発明において、相違点１に係る本件発明１の構成とすることが、当業者にとって容易であるとはいえない。
　よって、相違点２，３の容易想到性について判断を示すまでもなく、本件発明１は、引用文献１〜４に記載された発明に基づいて、当業者が容易に発明をすることができたといえない。
（４）本件発明２について
　本件発明２は、本件発明１において、「前記電子受容性有機物質が、１、４、５、８、９、１１−Ｈｅｘａａｚａｔｒｉｐｈｅｎｙｌｅｎｅ−Ｈｅｘａｃａｒｂｏｎｉｔｒｉｌｅであること」が限定されたものである。
　してみると、本件発明１と同様、本件発明２は、引用文献１〜４に記載された発明に基づいて、当業者が容易に発明をすることができたといえない。
（５）本件発明３について
　本件発明３は、上記クの相違点１に対応する「前記混合層の表面に前記電子輸送性有機材料を成膜させてなる第１の層」という構成を具備するから、本件発明１と同様な理由により、本件発明３は、引用文献１〜４に記載された発明に基づいて、当業者が容易に発明をすることができたといえない。
６　むすび
　以上のとおり、当審において通知した拒絶の理由によっては、本件出願を拒絶することはできない。
　また、原査定の拒絶理由を検討してもその理由によっては、本件出願を拒絶することはできない。
　また、他に本件出願を拒絶すべき理由を発見しない。
　よって、結論のとおり審決する。